(57)【要約】【課題】本発明は、材料強度を維持しつつ、アイオノマー樹脂の反発性を向上させる新規な技術を提供することを課題とする。また、本発明は、アイオノマー樹脂を用いたゴルフボールであって、耐久性および反発性に優れるゴルフボールを提供することを課題とする。【解決手段】本発明のゴルフボールは、センターと前記センターを被覆するように配設された少なくとも一以上の中間層とからなるコアと、前記コアを被覆するように配設されたカバーとを有するゴルフボールであって、前記中間層が、（Ａ）エチレンと炭素数３〜８個のα，β−不飽和カルボン酸とα，β−不飽和カルボン酸エステルとの三元共重合体のアイオノマー樹脂１００質量部に対して、（Ｂ）不飽和カルボン酸の金属塩を０．０５質量部〜１０質量部含有するアイオノマー樹脂組成物から形成されていることを特徴とする。【選択図】なし【特許請求の範囲】
【請求項１】
センターと前記センターを被覆するように配設された少なくとも一以上の中間層とからなるコアと、前記コアを被覆するように配設されたカバーとを有するゴルフボールであって、前記センター、中間層、または、カバーの少なくとも一つが、（Ａ）エチレンと炭素数３〜８個のα，β−不飽和カルボン酸とα，β−不飽和カルボン酸エステルとの三元共重合体のアイオノマー樹脂１００質量部に対して、（Ｂ）不飽和カルボン酸の金属塩を０．０５質量部〜１０質量部含有するアイオノマー樹脂組成物から形成されていることを特徴とするゴルフボール。
【請求項２】
センターと前記センターを被覆するように配設された少なくとも一以上の中間層とからなるコアと、前記コアを被覆するように配設されたカバーとを有するゴルフボールであって、前記中間層の少なくとも一つが、（Ａ）エチレンと炭素数３〜８個のα，β−不飽和カルボン酸とα，β−不飽和カルボン酸エステルとの三元共重合体のアイオノマー樹脂１００質量部に対して、（Ｂ）不飽和カルボン酸の金属塩を０．０５質量部〜１０質量部含有するアイオノマー樹脂組成物から形成されていることを特徴とするゴルフボール。
【請求項３】
センターと前記センターを被覆するように配設された少なくとも一以上の中間層とからなるコアと、前記コアを被覆するように配設されたカバーとを有するゴルフボールであって、前記センターが、（Ａ）エチレンと炭素数３〜８個のα，β−不飽和カルボン酸とα，β−不飽和カルボン酸エステルとの三元共重合体のアイオノマー樹脂１００質量部に対して、（Ｂ）不飽和カルボン酸の金属塩を０．０５質量部〜１０質量部含有するアイオノマー樹脂組成物から形成されていることを特徴とするゴルフボール。
【請求項４】
センターと前記センターを被覆するように配設された少なくとも一以上の中間層とからなるコアと、前記コアを被覆するように配設されたカバーとを有するゴルフボールであって、前記カバーが、（Ａ）エチレンと炭素数３〜８個のα，β−不飽和カルボン酸とα，β−不飽和カルボン酸エステルとの三元共重合体のアイオノマー樹脂１００質量部に対して、（Ｂ）不飽和カルボン酸の金属塩を０．０５質量部〜１０質量部含有するアイオノマー樹脂組成物から形成されていることを特徴とするゴルフボール。
【請求項５】
前記（Ａ）三元共重合体のアイオノマー樹脂が、マグネシウム、亜鉛、およびナトリウムより成る群から選択される少なくとも１種の金属イオンで中和されている請求項１〜４のいずれか一項に記載のゴルフボール。
【請求項６】
前記（Ｂ）不飽和カルボン酸の金属塩は、炭素数が３〜８の不飽和カルボン酸の金属塩である請求項１〜５のいずれか一項に記載のゴルフボール。
【請求項７】
前記（Ｂ）不飽和カルボン酸の金属塩は、アクリル酸またはメタクリル酸の金属塩である請求項１〜６のいずれか一項に記載のゴルフボール。
【請求項８】
前記（Ｂ）不飽和カルボン酸の金属塩は、不飽和カルボン酸の亜鉛塩である請求項１〜７のいずれか一項に記載のゴルフボール。
【請求項９】
前記アイオノマー樹脂組成物のスラブ硬度は、ショアＤ硬度で２０〜７０である請求項１〜８のいずれか一項に記載のゴルフボール。
【請求項１０】
前記中間層の厚みが、０．１〜２．０ｍｍである請求項２に記載のゴルフボール。
【請求項１１】
前記センターの直径が、３４．８ｍｍ〜４１．２ｍｍである請求項３に記載のゴルフボール。
【請求項１２】
前記カバーの厚みが、０．１〜２．０ｍｍである請求項４に記載のゴルフボール。
【請求項１３】
初期荷重９８Ｎから終荷重１２７５Ｎを負荷したときの圧縮変形量が、２．０ｍｍ〜４．０ｍｍである請求項１〜１２のいずれか一項に記載のゴルフボール。
【発明の詳細な説明】
【技術分野】
【０００１】
本発明は、ゴルフボールに関するものであり、より詳細には、新規なアイオノマー樹脂組成物を用いたゴルフボールに関するものである。
【背景技術】
【０００２】
ゴルフボールを構成する材料として、アイオノマー樹脂やポリウレタンが使用されている。アイオノマー樹脂は、高剛性であり、ゴルフボールの構成部材として使用すると、飛距離の大きいゴルフボールが得られる。そのため、アイオノマー樹脂は、ゴルフボールを構成する中間層やカバーの材料として広く使用されている。しかし、アイオノマイー樹脂の剛性や流動性には改善の余地があり、これらの特性を改善するための提案がなされている。
【０００３】
例えば、特許文献１には、アイオノマー樹脂成分として（ａ）酸含量１２重量％以下のオレフィン−不飽和カルボン酸−不飽和カルボン酸エステル共重合体の金属イオン中和物からなる３元アイオノマー樹脂と（ｂ）酸含量１５重量％以下のオレフィン−不飽和カルボン酸共重合体の金属イオン中和物からなる２元アイオノマー樹脂とを重量比４０：６０〜１００：０の割合で含むアイオノマー樹脂成分と、（ｃ）オレフィン及び不飽和カルボン酸をモノマーとする未中和のランダム共重合体とを重量比７５：２５〜１００：０の割合で含有するベース樹脂に、（ｄ）炭素原子数が２９以下の有機酸を１〜３価金属イオンで中和した金属せっけんを重量比９５：５〜８０：２０の割合で配合した混合物を主成分とし、かつメルトインデックス（ＭＩ）が１ｄｇ／秒以上であることを特徴とするゴルフボールカバー材が開示されている。
【０００４】
特許文献２には、コアおよびカバー、または糸巻きのセンターおよびカバーを有するゴルフボールにおいて、前記コアまたはセンターは；（ｉ）ａ）エチレン、ｂ）５から２５重量パーセントの（メタ）アクリル酸、ｃ）０から４０重量パーセントのアルキルの炭素数が１から８のアルキルアクリレート、を含有し、該酸基が亜鉛、ナトリウム、リチウム、カルシウム、マグネシウムイオンおよびこれらのいずれかの混合物で１０から９０パーセントまで中和されたアイオノマー性ポリマーと、（ｉｉ）（ｉ）と（ｉｉ）に基づいて５から４５重量パーセントのステアリン酸金属塩、但し、該金属は、カルシウム、ナトリウム、亜鉛、リチウム、マグネシウムおよびバリウムから成る群から選択されるもの、または前記ステアリン酸金属塩の混合物と、を具えたことを特徴とするゴルフボールが開示されている。
【０００５】
特許文献３には、コアとカバーとを有し、前記カバーは、実質的に少なくとも一種のアイオノマー樹脂１００質量部と、２５質量部超、約１００質量部までのステアリン酸金属塩を含み、前記アイオノマー樹脂は、炭素数が２〜８のオレフィンと、炭素数が３〜８の不飽和モノカルボン酸との反応生成物からなることを特徴とするゴルフボールが開示されている。特許文献４には、コアとカバーとを有し、前記カバーは、実質的に少なくとも一種のアイオノマー樹脂１００質量部と、２５質量部超、約１００質量部までの脂肪酸金属塩を含み、前記アイオノマー樹脂は、炭素数が２〜８のオレフィンと、炭素数が３〜８の不飽和モノカルボン酸との反応生成物からなることを特徴とするゴルフボールが開示されている。特許文献５には、アルカリ金属またはアルカリ土類金属陽イオンによって部分的に中和されたα―オレフィン／Ｃ３〜８α，β−エチレン性不飽和カルボン酸のコポリマーおよび約０．０５〜約１０重量％（ポリマーの重量に基づく重量％）のメタルアクリレートから本質的になることを特徴とする、溶融膨潤度の高いポリマーが開示されている。
【先行技術文献】
【特許文献】
【０００６】
【特許文献１】特開２０００−１５７６４６号公報
【特許文献２】特表２００２−５１４１１２号公報
【特許文献３】米国特許第５３０６７６０号公報
【特許文献４】米国特許第５３１２８５７号公報
【特許文献５】特表２００３−５０６４９８号公報
【発明の概要】
【発明が解決しようとする課題】
【０００７】
アイオノマー樹脂の反発性を向上させるために、中和度を高めることが知られている。しかし、高中和度のアイオノマー樹脂は流動性が低く、中間層やカバーに成形することが困難である。そこで、高中和度のアイオノマー樹脂の流動性を向上させる技術として、例えば、脂肪酸などの低分子材料を添加することが行われている。しかしながら、反発性と流動性を両立させるためには、脂肪酸などの低分子材料を相当量添加する必要があり、材料強度が低下し、ゴルフボールの耐久性が低下するという問題がある。本発明は、上記事情に鑑みてなされたものであり、材料強度を維持しつつ、アイオノマー樹脂の反発性を向上させる新規な技術を提供することを課題とする。また、本発明は、アイオノマー樹脂を用いたゴルフボールであって、耐久性および反発性に優れるゴルフボールを提供することを課題とする。
【課題を解決するための手段】
【０００８】
上記課題を解決することのできた本発明のゴルフボールは、センターと前記センターを被覆するように配設された少なくとも一以上の中間層とからなるコアと、前記コアを被覆するように配設されたカバーとを有するゴルフボールであって、前記センター、中間層、または、カバーの少なくとも一つが、（Ａ）エチレンと炭素数３〜８個のα，β−不飽和カルボン酸とα，β−不飽和カルボン酸エステルとの三元共重合体のアイオノマー樹脂（以下、単に「（Ａ）三元系アイオノマー樹脂」と称する場合がある）１００質量部に対して、（Ｂ）不飽和カルボン酸の金属塩を０．０５質量部〜１０質量部含有するアイオノマー樹脂組成物（以下、単に「本発明のアイオノマー樹脂組成物」と称する場合がある）から形成されていることを特徴とする。すなわち、本発明は、（Ａ）三元系アイオノマー樹脂に（Ｂ）不飽和カルボン酸の金属塩を添加して、材料強度を維持しつつ、三元系アイオノマー樹脂の反発性を向上させるところに要旨がある。また、（Ｂ）不飽和カルボン酸の金属塩を使用すれば、添加量が少なくても反発性の向上効果が得られる。
【０００９】
（Ａ）前記三元系アイオノマー樹脂は、マグネシウム、亜鉛、およびナトリウムより成る群から選択される少なくとも１種の金属イオンで中和されていることが好ましい。前記（Ｂ）不飽和カルボン酸の金属塩としては、例えば、炭素数が３〜８の不飽和カルボン酸の金属塩が好ましく、アクリル酸またはメタクリル酸の金属塩がより好ましい。また、金属塩としては、亜鉛塩が好ましい。
【発明の効果】
【００１０】
本発明によれば、材料強度を維持しつつ、アイオノマー樹脂の反発性を向上させることができ、反発性および耐久性に優れるゴルフボールが得られる。
【発明を実施するための形態】
【００１１】
本発明のゴルフボールは、センターと前記センターを被覆するように配設された少なくとも一以上の中間層とからなるコアと、前記コアを被覆するように配設されたカバーとを有するゴルフボールであって、前記センター、中間層、または、カバーの少なくとも一つが、（Ａ）エチレンと炭素数３〜８個のα，β−不飽和カルボン酸とα，β−不飽和カルボン酸エステルとの三元共重合体のアイオノマー樹脂１００質量部に対して、（Ｂ）不飽和カルボン酸の金属塩を０．０５質量部〜１０質量部含有するアイオノマー樹脂組成物から形成されていることを特徴とする。
【００１２】
まず、本発明で使用する（Ａ）三元系アイオノマー樹脂について説明する。前記三元系アイオノマー樹脂としては、例えば、エチレンと炭素数３〜８個のα，β−不飽和カルボン酸とα，β−不飽和カルボン酸エステルとの三元共重合体中のカルボキシル基の少なくとも一部を金属イオンで中和したものを挙げることができる。前記炭素数が３〜８個のα，β−不飽和カルボン酸としては、例えば、アクリル酸、メタクリル酸、フマル酸、マレイン酸、クロトン酸等が挙げられ、特にアクリル酸またはメタクリル酸が好ましい。また、α，β−不飽和カルボン酸エステルとしては、例えばアクリル酸、メタクリル酸、フマル酸、マレイン酸等のメチル、エチル、プロピル、ｎ−ブチル、イソブチルエステル等が用いられ、特にアクリル酸エステルまたはメタクリル酸エステルが好ましい。これらのなかでも、前記三元系アイオノマー樹脂としては、エチレン−（メタ）アクリル酸−（メタ）アクリル酸エステル三元共重合体の金属イオン中和物が好ましい。
【００１３】
（Ａ）前記三元系アイオノマー樹脂中の炭素数３〜８個のα，β−不飽和カルボン酸成分の含有率は、２質量％以上が好ましく、３質量％以上が好ましく、３０質量％以下が好ましく、２５質量％以下がより好ましい。
【００１４】
（Ａ）前記三元系アイオノマー樹脂のカルボキシル基の中和度は、２０モル％以上が好ましく、３０モル％以上が好ましく、９０モル％以下が好ましく、８５モル％以下がより好ましい。中和度が２０モル％以上であれば、アイオノマー樹脂組成物を用いて得られる構成部材の反発性および耐久性が良好になる。一方、中和度が９０モル％以下であれば、アイオノマー樹脂組成物の流動性が良好になる（成形性が良い）。なお、（Ａ）前記三元系アイオノマー樹脂のカルボキシル基の中和度は、下記式で求めることができる。
【００１５】
三元系アイオノマー樹脂の中和度＝１００×三元系アイオノマー樹脂中の中和されているカルボキシル基のモル数／三元系アイオノマー樹脂中のカルボキシル基の総モル数
【００１６】
（Ａ）前記三元系アイオノマー樹脂のカルボキシル基の少なくとも一部を中和する金属イオンとしては、ナトリウム、カリウム、リチウムなどの１価の金属イオン；マグネシウム、カルシウム、亜鉛、バリウム、カドミウムなどの２価の金属イオン；アルミニウムなどの３価の金属イオン；錫、ジルコニウムなどのその他のイオンが挙げられる。本発明で使用する（Ａ）三元系アイオノマー樹脂は、マグネシウム、亜鉛、および、ナトリウムからなる群から選択される少なくとも一種の金属イオンで中和されていることが好ましい。
【００１７】
前記三元系アイオノマー樹脂の具体例を商品名で例示すると、三井デュポンポリケミカル（株）から市販されている「ハイミラン（Ｈｉｍｉｌａｎ）（登録商標）（例えば、ハイミランＡＭ７３２７（Ｚｎ）、ハイミランＡＭ７３３１（Ｎａ）、ハイミラン１８５５（Ｚｎ）、ハイミラン１８５６（Ｎａ）など）」が挙げられる。
【００１８】
さらにデュポン社から市販されている三元系アイオノマー樹脂としては、「サーリン６３２０（Ｍｇ）、サーリン８１２０（Ｎａ）、サーリン８３２０（Ｎａ）、サーリン９３２０（Ｚｎ）、サーリン９３２０Ｗ（Ｚｎ）など）」が挙げられる。
【００１９】
またエクソンモービル化学（株）から市販されている三元系アイオノマー樹脂としては、「アイオテック７５１０（Ｚｎ）、アイオテック７５２０（Ｚｎ）など）」が挙げられる。なお、商品名の後の括弧内に記載したＮａ、Ｚｎ、Ｍｇなどは、中和金属イオンの種類を示している。
【００２０】
本発明のアイオノマー樹脂組成物は、樹脂成分として、上述した（Ａ）三元系アイオノマー樹脂のみを含有することが好ましい態様であるが、本発明の効果を損なわない範囲で、他の熱可塑性エラストマーや熱可塑性樹脂を含有しても良い。他の熱可塑性エラストマーや熱可塑性樹脂を含有する場合、樹脂成分中、（Ａ）前記三元系アイオノマー樹脂成分の含有率を５０質量％以上とすることが好ましく、より好ましくは６０質量％以上、さらに好ましくは７０質量％以上とすることが望ましい。
【００２１】
前記他の熱可塑性エラストマーの具体例としては、例えばアルケマ（株）から商品名「ペバックス（例えば、「ペバックス２５３３」）」で市販されている熱可塑性ポリアミドエラストマー、ＢＡＳＦジャパン（株）から商品名「エラストラン（例えば、「エラストランＸＮＹ８５Ａ」）」で市販されている熱可塑性ポリウレタンエラストマー、東レ・デュポン（株）から商品名「ハイトレル（例えば、「ハイトレル３５４８」、「ハイトレル４０４７」）」で市販されている熱可塑性ポリエステルエラストマー、三菱化学（株）から商品名「ラバロン（例えば、「ラバロンＴ３２２１Ｃ」）」で市販されている熱可塑性ポリスチレンエラストマー等が挙げられる。前記他の熱可塑性樹脂としては、エチレンと炭素数３〜８個のα，β−不飽和カルボン酸とからなる二元共重合体系のアイオノマー樹脂を挙げることができる。
【００２２】
次に、本発明で使用する（Ｂ）不飽和カルボン酸の金属塩について説明する。前記不飽和カルボン酸の金属塩を構成する不飽和カルボン酸成分としては、例えば、炭素数が３〜８個のα、β−不飽和カルボン酸が好ましい。前記炭素数が３〜８個のα，β−不飽和カルボン酸としては、例えば、アクリル酸、メタクリル酸、フマル酸、マレイン酸、クロトン酸等が挙げられ、特にアクリル酸またはメタクリル酸が好ましい。（Ｂ）不飽和カルボン酸の金属塩を構成する金属成分としては、ナトリウム、リチウム、カリウム、ルビジウム、セシウム、フランシウムなどの１価の金属、マグネシウム、カルシウム、亜鉛、ベリリウム、ストロンチウム、バリウム、ラジウムなどの２価の金属、アルミニウムなどの３価の金属を挙げることができる。前記金属成分は、単一の金属成分、あるいは、２種以上の金属成分であってもよい。これらのなかでも、（Ｂ）不飽和カルボン酸の金属塩としては、亜鉛塩が好ましく、アクリル酸亜鉛、メタクリル酸亜鉛がより好ましい。
【００２３】
本発明のアイオノマー樹脂組成物中における（Ｂ）不飽和カルボン酸の金属塩の含有量は、前記（Ａ）三元系アイオノマー樹脂１００質量部に対して、０．０５質量部以上が好ましく、０．０８質量部以上がより好ましく、０．１質量部以上がさらに好ましい。（Ｂ）不飽和カルボン酸の金属塩の含有量を０．０５質量部以上とすることにより、三元系アイオノマー樹脂の反発性が向上する。また、（Ｂ）不飽和カルボン酸の金属塩の含有量が高すぎると、流動性が低下する。この観点から、（Ｂ）不飽和カルボン酸の含有量は、（Ａ）三元系アイオノマー樹脂１００質量部に対して、１０質量部以下が好ましく、８質量部以下がより好ましく、５質量部以下がさらに好ましい。
【００２４】
本発明のアイオノマー樹脂組成物は、さらに、白色顔料（酸化チタン）、青色顔料などの顔料成分、炭酸カルシウムや硫酸バリウムなどの比重調整剤、分散剤、老化防止剤、紫外線吸収剤、光安定剤、蛍光材料または蛍光増白剤などを、ゴルフボールの性能を損なわない範囲で含有してもよい。
【００２５】
前記白色顔料（酸化チタン）の含有量は、樹脂成分１００質量部に対して、０．５質量部以上が好ましく、１質量部以上がより好ましく、１０質量部以下が好ましく、８質量部以下がより好ましい。白色顔料の含有量を０．５質量部以上とすることによって、ゴルフボール構成部材に隠蔽性を付与することができる。また、白色顔料の含有量が１０質量部超になると、得られるゴルフボール構成部材の耐久性が低下する場合があるからである。
【００２６】
本発明のアイオノマー樹脂組成物は、例えば、（Ａ）三元系アイオノマー樹脂と（Ｂ）不飽和カルボン酸の金属塩とを、ドライブレンドし、押出し、ペレット化することにより得ることができる。ドライブレンドには、例えば、ペレット状の原料を配合できる混合機を用いるのが好ましく、より好ましくはタンブラー型混合機を用いる。押出は、一軸押出機、二軸押出機、二軸一軸押出機など公知の押出機を使用することができる。押出条件としては、二軸押出機を使用する場合、例えば、スクリュー径４５ｍｍ、スクリュー回転数５０ｒｐｍ〜４００ｒｐｍ、スクリューＬ／Ｄ＝３５以下、ダイ温度１４０℃以上、２５０℃以下の条件を挙げることができる。
【００２７】
前記アイオノマー樹脂組成物のメルトフローレイト（１９０℃×２．１６ｋｇ）は、０．０１ｇ／１０ｍｉｎ以上が好ましく、０．０５ｇ／１０ｍｉｎ以上がより好ましく、０．１ｇ／１０ｍｉｎ以上がさらに好ましく、１００ｇ／１０ｍｉｎ以下が好ましく、８０ｇ／１０ｍｉｎ以下がより好ましく、５０ｇ／１０ｍｉｎ以下がさらに好ましい。アイオノマー樹脂組成物のメルトフローレイトが、上記範囲内であれば、中間層やカバーへの成形性が良好である。
【００２８】
前記アイオノマー樹脂組成物の曲げ剛性率は、１０ＭＰａ以上が好ましく、１５ＭＰａ以上がより好ましく、２０ＭＰａ以上がさらに好ましく、４５０ＭＰａ以下が好ましく、４００ＭＰａ以下がより好ましく、３５０ＭＰａ以下がさらに好ましい。曲げ剛性率が１０ＭＰａ以上のアイオノマー樹脂組成物を用いることにより、反発性（飛距離）に優れるゴルフボールが得られる。また、曲げ剛性率が４５０ＭＰａ以下であれば、得られるゴルフボールが適度に柔らかくなって、打球感が良好となる。
【００２９】
前記アイオノマー樹脂組成物の反発弾性率は、４０％以上が好ましく、４３％以上がより好ましく、４６％以上がさらに好ましい。反発弾性率が、４０％以上のアイオノマー樹脂組成物を用いることにより、反発性（飛距離）に優れるゴルフボールが得られる。前記曲げ剛性率と反発弾性率は、アイオノマー樹脂組成物をシート状に成形して測定した曲げ剛性率および反発弾性率であり、後述する測定方法により測定する。
【００３０】
前記アイオノマー樹脂組成物のスラブ硬度は、ショアＤ硬度で２０以上が好ましく、２５以上がより好ましく、３０以上がさらに好ましく、７０以下が好ましく、６５以下がより好ましく、６０以下がさらに好ましく、５０以下が最も好ましい。スラブ硬度がショアＤ硬度で２０以上のアイオノマー樹脂組成物を用いることにより、反発性（飛距離）に優れるゴルフボールが得られる。一方、スラブ硬度がショアＤ硬度で７０以下のアイオノマー樹脂組成物を用いることにより、耐久性に優れるゴルフボールが得られる。ここで、アイオノマー樹脂組成物のスラブ硬度とは、アイオノマー樹脂組成物をシート状に成形して測定した硬度であり、後述する測定方法により測定する。
【００３１】
本発明のゴルフボールは、センターと前記センターを被覆するように配設された少なくとも一以上の中間層とからなるコアと、前記コアを被覆するように配設されたカバーとを有するゴルフボールであって、前記センター、中間層、または、カバーの少なくとも一つが、本発明のアイオノマー樹脂組成物から形成されている。
【００３２】
本発明のゴルフボールの好ましい態様としては、センターと前記センターを被覆するように配設された少なくとも一以上の中間層とからなるコアと、前記コアを被覆するように配設されたカバーとを有するゴルフボールであって、前記中間層の少なくとも一つが、本発明のアイオノマー樹脂組成物から形成されている態様；センターと前記センターを被覆するように配設された少なくとも一以上の中間層とからなるコアと、前記コアを被覆するように配設されたカバーとを有するゴルフボールであって、前記センターが、本発明のアイオノマー樹脂組成物から形成されている態様；および、センターと前記センターを被覆するように配設された少なくとも一以上の中間層とからなるコアと、前記コアを被覆するように配設されたカバーとを有するゴルフボールであって、前記カバーが、本発明のアイオノマー樹脂組成物から形成されている態様などを挙げることができる。
【００３３】
中間層が、本発明のアイオノマー樹脂組成物から形成されている場合、中間層の厚みは、２．０ｍｍ以下が好ましく、１．８ｍｍ以下がより好ましく、１．６ｍｍ以下がさらに好ましく、１．２ｍｍ以下が特に好ましい。中間層の厚みが２．０ｍｍ以下であれば、得られるゴルフボールの反発性や打球感がより良好となる。前記中間層の厚みは、０．１ｍｍ以上が好ましく、０．３ｍｍ以上がより好ましく、０．５ｍｍ以上がさらに好ましい。中間層の厚みが０．１ｍｍ以上であれば、中間層の成形が容易となり、また得られるゴルフボールの耐久性がより向上する。
【００３４】
センターが、本発明のアイオノマー樹脂組成物から形成されている場合、センターの直径は、３４．８ｍｍ以上が好ましく、３５．０ｍｍ以上がより好ましく、３５．２ｍｍ以上がさらに好ましく、４１．２ｍｍ以下が好ましく、４１．０ｍｍ以下がより好ましく、４０．８ｍｍ以下がさらに好ましい。前記センターの直径が３４．８ｍｍ以上であれば、中間層またはカバー層の厚みが厚くなり過ぎず、その結果、反発性が良好となる。一方、センターの直径が４１．２ｍｍ以下であれば、中間層またはカバー層が薄くなり過ぎず、中間層またはカバー層の機能が十分に発揮される。
【００３５】
カバーが、本発明のアイオノマー樹脂組成物から形成されている場合、カバーの厚みは、２．０ｍｍ以下が好ましく、１．６ｍｍ以下がより好ましく、１．２ｍｍ以下がさらに好ましく、１．０ｍｍ以下が特に好ましい。カバーの厚みが２．０ｍｍ以下であれば、得られるゴルフボールの反発性や打球感がより良好となる。前記カバーの厚みは、０．１ｍｍ以上が好ましく、０．２ｍｍ以上がより好ましく、０．３ｍｍ以上がさらに好ましい。カバーの厚みが０．１ｍｍ未満では、カバーの成形が困難になるおそれがあり、また、カバーの耐久性や耐摩耗性が低下する場合もある。
【００３６】
本発明のゴルフボールは、初期荷重９８Ｎを負荷した状態から終荷重１２７５Ｎを負荷したときの圧縮変形量（圧縮方向に縮む量）は、２．０ｍｍ以上であることが好ましく、２．２ｍｍ以上がより好ましく、４．０ｍｍ以下であることが好ましく、３．５ｍｍ以下がより好ましい。前記圧縮変形量が２．０ｍｍ以上のゴルフボールは、硬くなり過ぎず、打球感が良い。一方、圧縮変形量を４．０ｍｍ以下にすることにより、反発性が高くなる。
【００３７】
以下、本発明のゴルフボールを、センターと前記センターを被覆するように配設された少なくとも一以上の中間層とからなるコアと、前記コアを被覆するように配設されたカバーとを有するゴルフボールであって、前記中間層の少なくとも一つが、本発明のアイオノマー樹脂組成物から形成されている好ましい態様に基づいて詳述するが、本発明は斯かる態様に限定されない。
【００３８】
前記好ましい態様において、本発明のゴルフボールのコアの構造としては、例えば、センターと前記センターを被覆するように配設された一以上の中間層とからなる多層コアを挙げることができる。コアの形状としては、球状であることが好ましい。コアの形状が球状でない場合には、カバーの厚みが不均一になる。その結果、部分的にカバー性能が低下する箇所が生じるからである。
【００３９】
センターの形状としては、球状が一般的であるが、球状センターの表面を分割するように突条が設けられていても良く、例えば、球状センターの表面を均等に分割するように突条が設けられていても良い。前記突条を設ける態様としては、例えば、球状センターの表面にセンターと一体的に突条を設ける態様、あるいは、球状センターの表面に突条の中間層を設ける態様などを挙げることができる。前記突条は、例えば、球状センターを地球とみなした場合に、赤道と球状センター表面を均等に分割する任意の子午線とに沿って設けられることが好ましい。例えば、球状センター表面を８分割する場合には、赤道と、任意の子午線（経度０度）、および、斯かる経度０度の子午線を基準として、東経９０度、西経９０度、東経（西経）１８０度の子午線に沿って設けるようにすれば良い。突条を設ける場合には、突条によって仕切られる凹部を、複数の中間層、あるいは、それぞれの凹部を被覆するような単層の中間層によって充填するようにして、コアの形状を球形とするようにすることが好ましい。前記突条の断面形状は、特に限定されることなく、例えば、円弧状、あるいは、略円弧状（例えば、互いに交差あるいは直交する部分において切欠部を設けた形状）などを挙げることができる。
【００４０】
センターは、公知のゴム組成物（以下、単に「センター用ゴム組成物」という場合がある）から形成され、例えば、基材ゴム、架橋開始剤、共架橋剤および充填剤を含むゴム組成物を加熱プレスして成形することができる。
【００４１】
基材ゴムとしては、天然ゴムおよび／または合成ゴムを使用することができ、例えば、ポリブタジエンゴム、天然ゴム、ポリイソプレンゴム、スチレンポリブタジエンゴム、エチレン−プロピレン−ジエンゴム（ＥＰＤＭ）などを使用できる。これらの中でも、特に、反発に有利なシス結合が４０質量％以上、好ましくは７０質量％以上、より好ましくは９０質量％以上のハイシスポリブタジエンを用いることが好ましい。
【００４２】
架橋開始剤は、基材ゴム成分を架橋するために配合されるものである。前記架橋開始剤としては、有機過酸化物が好適である。具体的には、ジクミルパーオキサイド、１，１−ビス（ｔ−ブチルパーオキシ）−３，５−トリメチルシクロヘキサン、２，５−ジメチル−２，５−ジ（ｔ―ブチルパーオキシ）ヘキサン、ジ−ｔ−ブチルパーオキサイドなどの有機過酸化物が挙げられ、これらのうちジクミルパーオキサイドが好ましく用いられる。架橋開始剤の配合量は、基材ゴム１００質量部に対して、０．３質量部以上が好ましく、０．４質量部以上がより好ましく、５質量部以下が好ましく、３質量部以下がより好ましい。０．３質量部未満では、コアが柔らかくなりすぎて、反発性が低下する傾向があり、５質量部を超えると、適切な硬さにするために、共架橋剤の使用量を増加する必要があり、反発性が不足気味になる。
【００４３】
共架橋剤としては、基材ゴム分子鎖にグラフト重合することによって、ゴム分子を架橋する作用を有するものであれば特に限定されず、例えば、炭素数が３〜８個のα，β−不飽和カルボン酸またはその金属塩を使用することができ、好ましくは、アクリル酸、メタクリル酸またはこれらの金属塩を挙げることができる。前記金属塩を構成する金属としては、例えば、亜鉛、マグネシウム、カルシウム、アルミニウム、ナトリウムなどを挙げることができ、反発性が高くなるということから、亜鉛を使用することが好ましい。
【００４４】
共架橋剤の使用量は、基材ゴム１００質量部に対して、１０質量部以上が好ましく、１５質量部以上がより好ましく、２０質量部以上がさらに好ましく、５５質量部以下が好ましく、５０質量部以下がより好ましく、４８質量部以下がさらに好ましい。共架橋剤の使用量が１０質量部未満では、適当な硬さとするために架橋開始剤の量を増加しなければならず、反発性が低下する傾向がある。一方、共架橋剤の使用量が５５質量部を超えると、コアが硬くなりすぎて、打球感が低下するおそれがある。
【００４５】
センター用ゴム組成物に含有される充填剤としては、主として最終製品として得られるゴルフボールの比重を１．０〜１．５の範囲に調整するための比重調整剤として配合されるものであり、必要に応じて配合すれば良い。前記充填剤としては、酸化亜鉛、硫酸バリウム、炭酸カルシウム、酸化マグネシウム、タングステン粉末、モリブデン粉末などの無機充填剤を挙げることができる。前記充填剤の配合量は、基材ゴム１００質量部に対して、０．５質量部以上が好ましく、１質量部以上がより好ましく、３０質量部以下が好ましく、２０質量部以下がより好ましい。充填剤の配合量が０．５質量部未満では、重量調整が難しくなり、３０質量部を超えるとゴム成分の重量分率が小さくなり反発性が低下する傾向があるからである。
【００４６】
センター用ゴム組成物には、基材ゴム、架橋開始剤、共架橋剤および充填剤に加えて、さらに、有機硫黄化合物、老化防止剤、しゃく解剤などを適宜配合することができる。
【００４７】
有機硫黄化合物としては、ジフェニルジスルフィド類を好適に使用することができる。前記ジフェニルジスルフィド類としては、例えば、ジフェニルジスルフィド；ビス（４−クロロフェニル）ジスルフィド、ビス（３−クロロフェニル）ジスルフィド、ビス（４−ブロモフェニル）ジスルフィド、ビス（３−ブロモフェニル）ジスルフィド、ビス（４−フルオロフェニル）ジスルフィド、ビス（４−ヨードフェニル）ジスルフィド，ビス（４−シアノフェニル）ジスルフィドなどのモノ置換体；ビス（２，５−ジクロロフェニル）ジスルフィド、ビス（３，５−ジクロロフェニル）ジスルフィド、ビス（２，６−ジクロロフェニル）ジスルフィド、ビス（２，５−ジブロモフェニル）ジスルフィド、ビス（３，５−ジブロモフェニル）ジスルフィド、ビス（２−クロロ−５−ブロモフェニル）ジスルフィド、ビス（２−シアノ−５−ブロモフェニル）ジスルフィドなどのジ置換体；ビス（２，４，６−トリクロロフェニル）ジスルフィド、ビス（２−シアノ−４−クロロ−６−ブロモフェニル）ジスルフィドなどのトリ置換体；ビス（２，３，５，６−テトラクロロフェニル）ジスルフィドなどのテトラ置換体；ビス（２，３，４，５，６−ペンタクロロフェニル）ジスルフィド、ビス（２，３，４，５，６−ペンタブロモフェニル）ジスルフィドなどのペンタ置換体などが挙げられる。これらのジフェニルジスルフィド類はゴム加硫体の加硫状態に何らかの影響を与えて、反発性を高めることができる。これらの中でも、特に高反発性のゴルフボールが得られるという観点から、ジフェニルジスルフィド、ビス（ペンタブロモフェニル）ジスルフィドを用いることが好ましい。前記有機硫黄化合物の配合量は、基材ゴム１００質量部に対して、０．１質量部以上が好ましく、０．３質量部以上がより好ましく、５．０質量部以下が好ましく、３．０質量部以下がより好ましい。
【００４８】
老化防止剤の配合量は、基材ゴム１００質量部に対して、０．１質量部以上、１質量部以下であることが好ましい。また、しゃく解剤の配合量は、基材ゴム１００質量部に対して、０．１質量部以上、５質量部以下であることが好ましい。
【００４９】
センターは、前述のセンター用ゴム組成物を混合、混練し、金型内で成形することにより得ることができる。この際の条件は、特に限定されないが、通常は１３０℃〜２００℃、圧力２．９ＭＰａ〜１１．８ＭＰａで１０分間〜６０分間で行われ、例えば、前記ゴム組成物を１３０℃〜２００℃で１０分間〜６０分間加熱するか、あるいは、１３０℃〜１５０℃で２０分間〜４０分間加熱した後、１６０℃〜１８０℃で５分間〜１５分間の２段階で加熱することが好ましい。
【００５０】
センターの直径は、３４．８ｍｍ以上が好ましく、３５．０ｍｍ以上がより好ましく、３５．２ｍｍ以上がさらに好ましく、４１．２ｍｍ以下が好ましく、４１．０ｍｍ以下がより好ましく、４０．８ｍｍ以下がさらに好ましい。センターの直径が３４．８ｍｍ以上であれば、中間層またはカバー層の厚みが厚くなり過ぎず、その結果、反発性が良好となる。一方、センターの直径が４１．２ｍｍ以下であれば、中間層またはカバー層が薄くなり過ぎず、中間層またはカバー層の機能が十分に発揮される。
【００５１】
前記センターは、直径３４．８ｍｍ〜４１．２ｍｍの場合、初期荷重９８Ｎを負荷した状態から終荷重１２７５Ｎを負荷したときまでの圧縮変形量（圧縮方向にセンターが縮む量）が、１．９０ｍｍ以上が好ましく、２．００ｍｍ以上がより好ましく、２．１０ｍｍ以上がさらに好ましく、４．００ｍｍ以下が好ましく、３．９０ｍｍ以下がより好ましく、３．８０ｍｍ以下がさらに好ましい。前記圧縮変形量が、１．９０ｍｍ以上であれば打球感が良好となり、４．００ｍｍ以下であれば、反発性が良好となる。
【００５２】
センターの表面硬度は、ショアＤ硬度で４０以上が好ましく、４５以上がより好ましく、５５以上がさらに好ましく、６５以下が好ましく、６２以下がより好ましく、６０以下がさらに好ましい。センターの表面硬度を、ショアＤ硬度で４０以上とすることにより、センターが軟らかくなり過ぎることがなく、良好な反発性が得られる。また、センターの表面硬度をショアＤ硬度で６５以下とすることにより、センターが硬くなり過ぎず、良好な打球感が得られる。
【００５３】
センターの中心硬度は、ショアＤ硬度で３０以上であることが好ましく、３２以上がより好ましく、３５以上がさらに好ましい。センターの中心硬度がショアＤ硬度で３０未満であると、軟らかくなりすぎて反発性が低下する場合がある。また、センターの中心硬度は、ショアＤ硬度で５０以下であることが好ましく、４８以下がより好ましく、４５以下がさらに好ましい。中心硬度がショアＤ硬度で５０を超えると、硬くなり過ぎて、打球感が低下する傾向があるからである。本発明において、センターの中心硬度とは、センターを２等分に切断して、その切断面の中心点についてスプリング式硬度計ショアＤ型で測定した硬度を意味する。
【００５４】
上記好ましい態様において、中間層は、本発明のアイオノマー樹脂組成物（以下、単に「中間層用組成物」という場合がある）から形成され、例えば、センターを中間層用組成物で被覆することにより形成される。中間層を成形する方法としては、特に限定されるものではなく、例えば、中間層用組成物を予め半球殻状のハーフシェルに成形し、それを２枚用いてセンターを包み、１３０℃〜１７０℃で１分間〜５分間加圧成形する圧縮成形法や、中間層用組成物をセンター上に直接射出成形する射出成形法を挙げることができる。
【００５５】
中間層用組成物をセンター上に射出成形して中間層を成形する場合、中間層成形用上下金型としては、半球状キャビティを有し、ピンプル付きで、ピンプルの一部が進退可能なホールドピンを兼ねているものを使用することが好ましい。射出成形による中間層の成形は、上記ホールドピンを突き出し、センターを投入してホールドさせた後、加熱溶融された中間層用組成物を注入し、冷却することにより中間層を成形することができる。具体的には、９８０ｋＰａ〜１，５００ｋＰａの圧力で型締めした金型内に、１５０℃〜２３０℃に加熱溶融した中間層用組成物を０．１秒〜１秒で注入し、１５秒〜６０秒間冷却して型開きすることにより行うことが好ましい。
【００５６】
中間層の厚みは、２．０ｍｍ以下が好ましく、１．８ｍｍ以下がより好ましく、１．６ｍｍ以下がさらに好ましく、１．２ｍｍ以下が特に好ましい。中間層の厚みが２．０ｍｍ以下であれば、得られるゴルフボールの反発性や打球感がより良好となる。中間層の厚みは、０．１ｍｍ以上が好ましく、０．３ｍｍ以上がより好ましく、０．５ｍｍ以上がさらに好ましい。中間層の厚みが０．１ｍｍ以上であれば、中間層の成形が容易となり、また得られるゴルフボールの耐久性がより向上する。
【００５７】
上記好ましい態様において、ゴルフボールのコアの直径は、３９．０ｍｍ以上であることが好ましく、３９．５ｍｍ以上がより好ましく、４０．８ｍｍ以上がさらに好ましい。コアの直径が３９．０ｍｍ未満では、カバーが厚くなり過ぎて反発性が低下するからである。また、コアの直径は、４２．２ｍｍ以下であることが好ましく、４２．０ｍｍ以下が好ましく、４１．８ｍｍ以下がさらに好ましい。コアの直径が４２．２ｍｍを超えると相対的にカバーが薄くなり過ぎて、カバーによる保護効果が十分に得られないからである。
【００５８】
上記好ましい態様において、本発明のゴルフボールのカバーは、樹脂成分を含有するカバー用組成物から形成される。前記樹脂成分としては、ポリウレタン樹脂、アイオノマー樹脂、アルケマ（株）から商品名「ペバックス（登録商標）（例えば、「ペバックス２５３３」）」で市販されている熱可塑性ポリアミドエラストマー、東レ・デュポン（株）から商品名「ハイトレル（登録商標）（例えば、「ハイトレル３５４８」、「ハイトレル４０４７」）」で市販されている熱可塑性ポリエステルエラストマー、三菱化学（株）から商品名「ラバロン（登録商標）（例えば、「ラボロンＴ３２２１Ｃ」）」で市販されている熱可塑性ポリスチレンエラストマーなどが挙げられる。これらの樹脂成分は単独で使用しても良いし、２種以上を併用しても良い。
【００５９】
上記好ましい態様において、ゴルフボールのカバーを構成するカバー用組成物は、樹脂成分として、ポリウレタン樹脂またはアイオノマー樹脂を含有することが好ましい。カバー用組成物の樹脂成分中のポリウレタン樹脂またはアイオノマー樹脂の含有率は、５０質量％以上が好ましく、６０質量％以上がより好ましく、７０質量％以上がさらに好ましい。より好ましい態様では、カバー用組成物が、アイオノマー樹脂を含有する。カバーと中間層とがともにアイオノマー樹脂成分を含有することになり、カバーと中間層との密着性が一層高くなるからである。
【００６０】
カバー用組成物は、上述した樹脂成分のほか、白色顔料（酸化チタン）、青色顔料、赤色顔料などの顔料成分、酸化亜鉛、炭酸カルシウムや硫酸バリウムなどの比重調整剤、分散剤、老化防止剤、紫外線吸収剤、光安定剤、蛍光材料または蛍光増白剤などを、カバーの性能を損なわない範囲で含有してもよい。
【００６１】
白色顔料（酸化チタン）の含有量は、カバーを構成する樹脂成分１００質量部に対して、０．５質量部以上が好ましく、１質量部以上がより好ましく、１０質量部以下が好ましく、８質量部以下がより好ましい。白色顔料の含有量を０．５質量部以上とすることによって、カバーに隠蔽性を付与することができる。また、白色顔料の含有量が１０質量部超になると、得られるカバーの耐久性が低下する場合があるからである。
【００６２】
本発明のゴルフボールのカバーを成形する方法としては、例えば、カバー用組成物から中空殻状のシェルを成形し、コアを複数のシェルで被覆して圧縮成形する圧縮成形法（好ましくは、カバー用組成物から中空殻状のハーフシェルを成形し、コアを２枚のハーフシェルで被覆して圧縮成形する方法）、あるいは、カバー用組成物をコア上に直接射出成形する射出成形法を挙げることができる。
【００６３】
カバー用組成物を射出成形してカバーを成形する場合、あらかじめ押出して得られたペレット状のカバー用組成物を用いて射出成形しても良いし、あるいは、基材樹脂成分や顔料などのカバー用材料をドライブレンドして直接射出成形してもよい。カバー成形用上下金型としては、半球状キャビティを有し、ピンプル付きで、ピンプルの一部が進退可能なホールドピンを兼ねているものを使用することが好ましい。射出成形によるカバーの成形は、上記ホールドピンを突き出し、コアを投入してホールドさせた後、カバー用組成物を注入して、冷却することによりカバーを成形することができる。具体的には、９ＭＰａ〜１５ＭＰａの圧力で型締めした金型内に、２００℃〜２５０℃に加熱したカバー用組成物を０．５秒〜５秒で注入し、１０秒〜６０秒間冷却して型開きすることにより行うことが好ましい。
【００６４】
カバーを成形する際には、通常、表面にディンプルと呼ばれるくぼみが形成される。カバーに形成されるディンプルの総数は、２００個以上５００個以下が好ましい。ディンプルの総数が２００個未満では、ディンプルの効果が得られにくい。また、ディンプルの総数が５００個を超えると、個々のディンプルのサイズが小さくなり、ディンプルの効果が得られにくい。形成されるディンプルの形状（平面視形状）は、特に限定されるものではなく、円形；略三角形、略四角形、略五角形、略六角形などの多角形；その他不定形状；を単独で使用してもよいし、２種以上を組合せて使用してもよい。
【００６５】
カバーの厚みは、２．０ｍｍ以下が好ましく、１．６ｍｍ以下がより好ましく、１．２ｍｍ以下がさらに好ましく、１．０ｍｍ以下が特に好ましい。カバーの厚みが２．０ｍｍ以下であれば、得られるゴルフボールの反発性や打球感がより良好となる。前記カバーの厚みは、０．１ｍｍ以上が好ましく、０．２ｍｍ以上がより好ましく、０．３ｍｍ以上がさらに好ましい。カバーの厚みが０．１ｍｍ未満では、カバーの成形が困難になるおそれがあり、また、カバーの耐久性や耐摩耗性が低下する場合もある。
【００６６】
カバーが成形されたゴルフボール本体は、金型から取り出し、必要に応じて、バリ取り、洗浄、サンドブラストなどの表面処理を行うことが好ましい。また、所望により、塗膜やマークを形成することもできる。塗膜の膜厚は、特に限定されないが、５μｍ以上が好ましく、７μｍ以上がより好ましく、２５μｍ以下が好ましく、１８μｍ以下がより好ましい。膜厚が５μｍ未満になると継続的な使用により塗膜が摩耗消失しやすくなり、膜厚が２５μｍを超えるとディンプルの効果が低下してゴルフボールの飛行性能が低下するからである。
【００６７】
以上、本発明のアイオノマー樹脂組成物を中間層に用いる態様について説明したが、本発明のアイオノマー樹脂組成物は、センター、あるいは、カバーにも用いることもできる。
【実施例】
【００６８】
以下、本発明を実施例によって詳細に説明するが、本発明は、下記実施例によって限定されるものではなく、本発明の趣旨を逸脱しない範囲の変更、実施の態様は、いずれも本発明の範囲内に含まれる。
【００６９】
［評価方法］
（１）センター（ショアＤ硬度）
ＡＳＴＭ−Ｄ２２４０に規定するスプリング式硬度計ショアＤ型を備えた高分子計器社製自動ゴム硬度計Ｐ１型を用いて、センターの表面部において測定したショアＤ硬度をセンター表面硬度とし、センターを半球状に切断し、切断面の中心において測定したショアＤ硬度をセンター中心硬度とした。
【００７０】
（２）スラブ硬度（ショアＤ硬度）
アイオノマー樹脂組成物を用いて、射出成形により、厚み約２ｍｍのシートを作製し、２３℃で２週間保存した。このシートを、測定基板などの影響が出ないように、３枚以上重ねた状態で、ＡＳＴＭ−Ｄ２２４０に規定するスプリング式硬度計ショアＤ型を備えた高分子計器社製自動ゴム硬度計Ｐ１型を用いて測定した。
【００７１】
（３）圧縮変形量（ｍｍ）
センター、コアまたはゴルフボールに初期荷重９８Ｎを負荷した状態から終荷重１２７５Ｎを負荷したときまでの圧縮方向の変形量（圧縮方向にセンター、コアまたはゴルフボールが縮む量）を測定した。
【００７２】
（４）メルトフローレイト（ＭＦＲ）（ｇ／１０ｍｉｎ）
ＭＦＲは、フローテスター（島津製作所社製、島津フローテスターＣＦＴ−１００Ｃ）を用いて、ＪＩＳ  Ｋ７２１０に準じて測定した。なお、測定は、測定温度１９０℃、荷重２．１６ｋｇの条件で行った。
【００７３】
（５）曲げ剛性率（ＭＰａ）
アイオノマー樹脂組成物を用いて、熱プレス成形にて厚み約２ｍｍのシートを作製し、２３℃で２週間保存した。曲げ剛性率を、ＪＩＳ  Ｋ  ７１０６に準じて測定した。測定は、温度２３℃、湿度５０％ＲＨで行った。
【００７４】
（６）反発弾性率（％）
アイオノマー樹脂組成物を用いて、熱プレス成形にて厚み約２ｍｍのシートを作製し、当該シートから直径２８ｍｍの円形状に打抜いたものを６枚重ねることにより、厚さ約１２ｍｍ、直径２８ｍｍの円柱状試験片を作製した。この試験片についてリュプケ式反発弾性試験（試験温湿度２３℃、５０ＲＨ％）を行った。なお、試験片の作製および試験方法は、ＪＩＳ  Ｋ６２５５に準じて行った。
【００７５】
（７）反発係数
各ゴルフボールに１９８．４ｇの金属製円筒物を４０ｍ／秒の速度で衝突させ、衝突前後の上記円筒物およびゴルフボールの速度を測定し、それぞれの速度および重量から各ゴルフボールの反発係数を算出した。測定は各ゴルフボールについて１２個ずつ行って、その平均値を各ゴルフボールの反発係数とした。なお、反発係数は、ゴルフボールＮｏ．１〜Ｎｏ．１７については、ゴルフボールＮｏ．１３の反発係数を１００．０として、ゴルフボールＮｏ．１８〜Ｎｏ．３２については、ゴルフボールＮｏ．２８の反発係数を１００．０として、ゴルフボールＮｏ．３３〜Ｎｏ．４９については、ゴルフボールＮｏ．４５の反発係数を１００．０として、指数化した値で示した。
【００７６】
（８）耐擦過傷性
ゴルフラボラトリー社製のスイングロボットに市販のサンドウエッジ（ＳＲＩスポーツ社製、シャフトＳ）を取り付け、ヘッドスピード３６ｍ／秒で、ボールの２箇所を各１回打撃し、各打撃部を観察して８段階で評価し、２箇所の平均値を求めた。なお、点数が低いほど耐擦過傷性が高いものであることを示している。
評価基準
０点：打撃痕が判別できない。
１点：点（最大３ｍｍ未満）でめくれがある。
２点：点（最大３ｍｍ以上）でめくれがある。
３点：線（最大５ｍｍ以上）でめくれがある。
４点：線（最大５ｍｍ以上）でしっかりとめくれがある。
５点：線（最大５ｍｍ以上）で深く、広くめくれがある。
６点：深く、広くめくれて、面になりかけている。
７点：面で削れている。
【００７７】
（９）打球感
ゴルファー１０人により、メタルヘッド製Ｗ＃１ドライバーを用いて実打テストを行った。打撃時の反発感を下記基準に基づいて評価を行い、最も多い評価結果をその打球感とした。
○：衝撃が少なくて良い
△：普通
×：衝撃が大きくて悪い
【００７８】
（１０）耐久性
ゴルフラボラトリー社製のスイングロボットＭ／Ｃに、メタルヘッド製Ｗ＃１ドライバー（ＳＲＩスポーツ社製、ＸＸＩＯ  Ｓ  ロフト１１°）を取り付け、各ゴルフボールをヘッドスピード４５ｍ／秒で打撃して、ゴルフボールが壊れるまでの繰返し打撃回数を測定した。なお、外見上は壊れていなくとも、中間層に割れが生じている場合もあるが、このような場合には、ゴルフボールの変形や打球音の違いから、壊れているかどうかを判断した。ゴルフボールの耐久性は、ゴルフボールＮｏ．１〜Ｎｏ．１７については、ゴルフボールＮｏ．１３の耐久性を１００として、ゴルフボールＮｏ．１８〜Ｎｏ．３２については、ゴルフボールＮｏ．２８の耐久性を１００として、ゴルフボールＮｏ．３３〜Ｎｏ．４９については、ゴルフボールＮｏ．４５の耐久性を１００として、指数化した値で示した。指数化された値が大きいほど、ゴルフボールが耐久性に優れていることを示す。
【００７９】
［ゴルフボールの作製］
（１）センターの作製
表１に示す配合のセンター用ゴム組成物を混練し、半球状キャビティを有する上下金型内で１７０℃、１５分間加熱プレスすることにより球状のセンターを得た。なお、硫酸バリウムは、得られるゴルフボールの質量が、４５．４ｇとなるように適量加えた。
【００８０】
【表１】
2011092399.tif 000002
ポリブタジエンゴム：ＪＳＲ社製、「ＢＲ７３０（ハイシスポリブタジエン）」
アクリル酸亜鉛：日本蒸溜工業社製、「ＺＮＤＡ−９０Ｓ」
酸化亜鉛：東邦亜鉛社製、「銀嶺（登録商標）Ｒ」
ジクミルパーオキサイド：日油社製、「パークミル（登録商標）Ｄ」
ジフェニルジスルフィド：住友精化社製
硫酸バリウム：堺化学社製、「硫酸バリウムＢＤ」
【００８１】
（２）アイオノマー樹脂組成物の調製
表２、表３に示した配合材料を、二軸混練型押出機によりミキシングして、ペレット状のアイオノマー樹脂組成物を調製した。押出条件は、スクリュー径４５ｍｍ、スクリュー回転数２００ｒｐｍ、スクリューＬ／Ｄ＝３５であり、配合物は、押出機のダイの位置で１６０〜２３０℃に加熱された。
【００８２】
【表２】
2011092399.tif 000003
サーリン６３２０：デュポン社製、マグネシウムイオン中和エチレン−メタクリル酸−アクリル酸ブチル三元共重合体アイオノマー樹脂（メルトフローレイト（１９０℃×２．１６ｋｇ）：１．０ｇ／１０ｍｉｎ）
ハイミランＡＭ７３２７：三井・デュポンポリケミカル社製、亜鉛イオン中和エチレン−メタクリル酸−アクリル酸ブチル三元共重合体アイオノマー樹脂（メルトフローレイト（１９０℃×２．１６ｋｇ）：０．７ｇ／１０ｍｉｎ）
ハイミランＡＭ７３２９：三井・デュポンポリケミカル社製、亜鉛イオン中和エチレン−メタクリル酸二元共重合体アイオノマー樹脂（メルトフローレイト（１９０℃×２．１６ｋｇ）：５ｇ／１０ｍｉｎ）
【００８３】
表２から明らかなように、（Ａ）三元共重合体のアイオノマー樹脂１００質量部に対して、（Ｂ）不飽和カルボン酸の金属塩を０．０５〜１０質量部添加することにより、反発弾性率が向上していることが分かる。
【００８４】
【表３】
2011092399.tif 000004
ハイミラン１５５５：三井デュポンポリケミカル社製、ナトリウムイオン中和エチレン−メタクリル酸二元共重合体系アイオノマー樹脂（ＭＦＲ：１０ｇ／１０ｍｉｎ、ショアＤ硬度：６０）
ハイミラン１６０５：三井デュポンポリケミカル社製、ナトリウムイオン中和エチレン−メタクリル酸二元共重合体系アイオノマー樹脂（ＭＦＲ：２．８ｇ／１０ｍｉｎ、ショアＤ硬度：６５）
ハイミランＡＭ７３２９：三井・デュポンポリケミカル社製、亜鉛イオン中和エチレン−メタクリル酸二元共重合体アイオノマー樹脂（フローテスターによる溶融粘度（１９０℃）：１１００Ｐａ・ｓ、メルトフローレイト（１９０℃×２．１６ｋｇ）：５ｇ／１０ｍｉｎ）
ラバロンＴ３２２１Ｃ：三菱化学社製のポリスチレン系エラストマー
【００８５】
（３）ゴルフボール本体の作製
ゴルフボールＮｏ.１〜Ｎｏ．１７
中間層用組成物として、表２に示したアイオノマー樹脂組成物ａ〜ｌを用い、センターＡ上に射出成形することにより、前記センターを被覆する中間層を形成して、球状コアを作製した。続いて、前記球状コア上に、表３に示したアイオノマー樹脂組成物ｍを射出成型することによりカバーを形成して、ゴルフボールを作製した。
【００８６】
ゴルフボールＮｏ．１８〜Ｎｏ．３２
表２に示したアイオノマー樹脂組成物ａ〜ｌを射出成形することによりセンターを作製した。前記センター上に、表３に示したアイオノマー樹脂組成物ｎを射出成型することにより中間層を形成して、コアを作製し、続いて、前記球状コア上に、表３に示したアイオノマー樹脂組成物ｍを射出成型することによりカバーを形成して、ゴルフボールを作製した。
【００８７】
ゴルフボールＮｏ．３３〜Ｎｏ．４９
中間層用組成物として、表３に示したアイオノマー樹脂組成物ｏを用い、センターＢ上に射出成形することにより、前記センターを被覆する中間層を形成して、球状コアを作製した。続いて、前記球状コア上に、表２に示したアイオノマー樹脂組成物ａ〜ｌを射出成型することによりカバーを形成して、ゴルフボールを作製した。
【００８８】
中間層およびカバーを成形するための成形用上下金型は、半球状キャビティを有し、ピンプル付きで、ピンプルの一部が進退可能なホールドピンを兼ねている。中間層成形時には、上記ホールドピンを突き出し、センターを投入後ホールドさせ、８０トンの圧力で型締めした金型に２６０℃に加熱した中間層用組成物を０．３秒で注入し、３０秒間冷却して型開きしてコアを取り出した。カバー成形時には、上記ホールドピンを突き出し、コアを投入後ホールドさせ、８０トンの圧力で型締めした金型に２１０℃に加熱した樹脂を０．３秒で注入し、３０秒間冷却して型開きしてゴルフボールを取り出した。得られたゴルフボール本体の表面をサンドブラスト処理して、マーキングを施した後、クリアーペイントを塗布し、４０℃のオーブンで塗料を乾燥させ、直径４２．８ｍｍ、質量４５．４ｇのゴルフボールを得た。得られたゴルフボールの構成および評価結果を表４〜表６にまとめた。
【００８９】
【表４】
2011092399.tif 000005
【００９０】
【表５】
2011092399.tif 000006
【００９１】
【表６】
2011092399.tif 000007
表４〜表６から明らかなように、本発明のゴルフボールは、反発性および耐久性に優れ、打球感も良好である。本発明のアイオノマー樹脂をカバーに用いたゴルフボールは、耐擦過傷性にも優れる。
【産業上の利用可能性】
【００９２】
本発明は、ゴルフボールに関するものであり、アイオノマー樹脂組成物を用いたゴルフボールに好適である。